(57)【特許請求の範囲】
【請求項１】
太陽光制御被覆を担持する窓ガラス基体を含む太陽光制御パネルであって、太陽光制御被覆が少なくとも、
第１反射防止層；
５０Å〜２００Å厚の第１銀又は銀合金赤外反射金属層；
第１バリヤー層；
第２反射防止層；
５０Å〜２００Å厚の第２銀又は銀合金赤外反射金属層；
第２バリヤー層；及び
第３反射防止層
を窓ガラス基体からこの順序で含む場合において、太陽光制御被覆が、金属、窒化物、またはカーバイドを含みかつ少なくとも５Åの幾何学的厚さを有する少なくとも一つの追加の光吸収層であって、バリヤー層の各々から間隔を置いた少なくとも一つの追加の光吸収層を含むこと、および太陽光制御被覆がクリアな６ｍｍ厚のガラス基体上に担持された場合、太陽光制御パネルが７０％未満の視感透過率、４０％未満の直接エネルギー透過率及び５１０ｎｍ未満の反射における主波長を有することを特徴とする太陽光制御パネル。
【請求項２】
太陽光制御パネルが６７％未満の視感透過率及び３９％未満の直接エネルギー透過率を有する請求項１記載の太陽光制御パネル。
【請求項３】
太陽光制御パネルが６４％未満の視感透過率及び３７％未満の直接エネルギー透過率を有する請求項１記載の太陽光制御パネル。
【請求項４】
太陽光制御パネルが５８％未満の視感透過率及び３４％未満の直接エネルギー透過率を有する請求項１記載の太陽光制御パネル。
【請求項５】
追加の光吸収層が金属形態でチタンを含む請求項１〜４のいずれか記載の太陽光制御パネル。
【請求項６】
追加の光吸収層が赤外反射金属層の一つの直接下にあるように太陽光制御被覆に位置される請求項１〜５のいずれか記載の太陽光制御パネル。
【請求項７】
追加の光吸収層が第２の赤外反射金属層の下にあるように太陽光制御被覆に位置される請求項６記載の太陽光制御パネル。
【請求項８】
追加の光吸収層が第１の赤外反射金属層の下にあるように太陽光制御被覆に位置される請求項６記載の太陽光制御パネル。
【請求項９】
追加の光吸収層が少なくとも４％のパネルの視感透過率の減少及び少なくとも３％のパネルの直接エネルギー透過率の減少をもたらす請求項１〜８のいずれか記載の太陽光制御パネル。
【請求項１０】
太陽光制御被覆が二つだけの間隔を置いた赤外反射金属層を有する請求項１〜９のいずれか記載の太陽光制御パネル。
【請求項１１】
反射防止層の各々が金属酸化物の少なくとも一つの層を含む請求項１〜１０のいずれか記載の太陽光制御パネル。
【請求項１２】
少なくとも一つの追加の窓ガラスパネルと組合わされた請求項１〜１１のいずれか記載の太陽光制御パネルを含む多重窓ガラスユニット。
【請求項１３】
少なくとも一つの追加の窓ガラスパネルと組合わされた請求項１〜１１のいずれか記載の太陽光制御パネルを含む積層窓ガラスユニット。
【請求項１４】
窓ガラスユニットが６２％未満の視感透過率及び３２％未満のソーラファクターを有する請求項１２又は１３記載の窓ガラスユニット。
【請求項１５】
窓ガラスユニットが５８％未満の視感透過率及び３０％未満のソーラファクターを有する請求項１２又は１３記載の窓ガラスユニット。
【請求項１６】
窓ガラスユニットが５３％未満の視感透過率及び２８％未満のソーラファクターを有する請求項１２又は１３記載の窓ガラスユニット。
【請求項１７】
窓ガラス基体上に太陽光制御被覆を与えることを含む、太陽光制御パネルの製造方法であって、太陽光制御被覆が少なくとも、
第１反射防止層；
５０Å〜２００Å厚の第１銀又は銀合金赤外反射金属層；
第１バリヤー層；
第２反射防止層；
５０Å〜２００Å厚の第２銀又は銀合金赤外反射金属層；
第２バリヤー層；及び
第３反射防止層
をこの順序で含み、太陽光制御被覆が、金属、窒化物、またはカーバイドを含みかつ少なくとも５Åの幾何学的厚さを有する少なくとも一つの追加の光吸収層であって、バリヤー層の各々から間隔を置いた少なくとも一つの追加の光吸収層を含み、太陽光制御被覆がクリアな６ｍｍ厚のガラス基体上に担持された場合、太陽光制御パネルが７０％未満の視感透過率、４０％未満の直接エネルギー透過率及び５１０ｎｍ未満の反射における主波長を有する方法。
【発明の詳細な説明】
【０００１】
本発明は特に限定されないが建造物用途のための太陽光制御窓ガラスに関する。
【０００２】
太陽光制御窓ガラスは窓ガラスパネルの１以上の下記特性を制御するために使用されることができる：
ａ）  直接エネルギー透過率（ＤＥＴ）、即ち入射太陽光エネルギーの百分率としての基体を直接通って透過される太陽光エネルギーの割合；
ｂ）  ソーラファクター（solar factor）（ＳＦ）、即ち入射太陽光エネルギーの百分率としての（内部に向かって基体によって放出されかつ基体によって吸収されるエネルギーを含む）基体を通って透過される太陽光エネルギー；
ｃ）  視感透過率（ＬＴ）、即ち入射光束の百分率としての基体を通って透過される光束；
ｄ）  視感反射率（ＲＬ）、即ち入射光束の百分率としての基体から反射される光束；
ｅ）  選択性、即ちソーラファクターに対する視感透過率の比率（ＬＴ／ＳＦ）；
ｆ）  色の純度（ｐ）、即ち規定された白色光源がゼロの純度を有し純粋色が１００％の純度を有する等分目盛に従って特定される励起純度（被覆された基体の純度は被覆された側と反射の側から測定される）；
ｇ）  主波長（λＤ）、即ち基体によって透過又は反射される範囲におけるピーク波長。
【０００３】
ここで参照される窓ガラスパネルのこれらの及び他の特性は照明についての国際会議−Commission Internationale de l'Eclairage（“ＣＩＥ”）の標準規格に基づいている。特記しない限り、ここでの値は単一窓ガラスシートとして配置されるクリアな約６ｍｍ厚のガラス基体について（６７００°Ｋの色温度を有する平均昼光を表す）標準ＣＩＥ光源Ｃに関して与えられる。ここで参照される色座標はハンター目盛で測定される。
【０００４】
太陽光制御窓ガラスは通常太陽光フィルターを担持するガラス基体からなる。太陽光フィルターの一つの特に知られたタイプは（以下の順序の）下記層からなる：
１）  金属酸化物層      ２００Å〜４００Å厚
２）  赤外反射金属層      ５０Å〜２００Å厚
３）  バリヤー層
４）  金属酸化物層      ４００Å〜８００Å厚
５）  赤外反射金属層      ５０Å〜２００Å厚
６）  バリヤー層
７）  金属酸化物層      ２００Å〜４００Å厚
【０００５】
様々な層の厚さが広い範囲にわたって変化されることができ、上に与えられた数字は一般的な大きさのオーダーを示しているにすぎない。
【０００６】
この構造では：
・  赤外反射材料層は典型的には銀又は銀合金である；フィルターにおけるそれらの主な役割は入射可視光のかなりの部分を透過しながらスペクトルの赤外部分における太陽光エネルギーを反射することである。
・  金属酸化物層は例えば酸化錫、酸化亜鉛、酸化チタン、酸化ビスマス、酸化タンタル、酸化インジウム又はそれらの混合物であってもよい。フィルターにおけるそれらの役割は銀層によって反射される可視光の量を減少すること、銀層に対して物理的保護を与えること、及び雰囲気に暴露されたとき銀層の酸化を防止することである。これらの層は実質的に非吸収性である。
・  各バリヤーの主な役割は特に上にある金属酸化物層が酸化雰囲気における金属ターゲットの磁気スパッタリングによって付着されるとき、すぐ下にある銀層の望ましくない酸化を防止することである。それらはもし製造法がフィルターの製造中に銀層を劣化しないようなものであるなら完全に省略されてもよい。バリヤーは窓ガラスの太陽光特性に全く影響しない又は無視できる影響しかないようにできるだけ薄く保持される。バリヤーは典型的には金属、部分酸化金属、又は金属酸化物層である。例えばバリヤーがスパッタ付着された金属でありかつ上にある誘電体がスパッタ付着された金属酸化物である場合、金属バリヤーは上にある金属酸化物が付着されるとき、その厚さの大部分にわたって酸化され、かくして酸化から銀層を保護し追加の薄い誘電層を形成する。チタン、ニオブ、ニッケル、クロム及び亜鉛はこのようにしてバリヤーとして通常使用される。おそらく１Å又は２Åの厚さは下にある銀層に隣接する非酸化金属として残るかもしれない。どのような場合においても、バリヤー層の酸化の量及び厚さはスペクトルの可視部分におけるバリヤー層の残留吸収が２％未満、好ましくは１％未満であるように制御される。バリヤー層は上にある誘電層中に没入してもよい。例えば、もしバリヤーが金属形態で付着されたチタンであり、上にある反射防止層が酸化雰囲気においてチタンターゲットをスパッタリングすることによって付着された二酸化チタンであるなら、そのときバリヤーは反射防止層の付着中に実質的に酸化されるだろう。この場合においてバリヤー層と反射防止層の間に明らかに識別できる境界が存在してはいけない。もし、例えばバリヤー層が二酸化チタン反射防止層を有する理論量下の（sub-stoichiometric）二酸化チタン又は二酸化チタンのスパッタ層であるなら又はもしバリヤーが上にある酸化亜鉛反射防止層を有する金属亜鉛であるなら同じことがあてはまる。
【０００７】
ある用途、特に相対的に大きい窓ガラス表面が使用される建造物用途に対しては、（内部の過熱を避けるために）入射太陽光エネルギーのかなりの部分の透過を防止しながら（自然光での良好な内部視界を与えるために）入射可視光のかなりの部分を透過する通常二重窓ガラスユニットのような窓ガラスユニットを与えることが望ましい。例えば、ある用途では６６％のオーダーの視感透過率及び３８％以下のオーダーの直接エネルギー透過率を有する窓ガラスシートを持つことが望ましい。かかる窓ガラスシートは６０％のオーダーの視感透過率及び３０％のオーダーのソーラファクターを与えるために二重窓ガラスユニットとして集成されることができる。かかる高選択性窓ガラスユニットは約１．７より大きい、好ましくは約１．８より大きい選択性を有し、特定の種類の太陽光制御パネルであると考えられている。
【０００８】
ガラスシートの直接エネルギー透過率及び視感透過率に影響を及ぼすと同様に太陽光フィルターは窓ガラスに美観上許容されうる色を与え、工業規模の生産に技術的かつ経済的に適したものでなければならない。多くの太陽光窓ガラスパネルはガラス基体上の太陽光フィルターの磁気スパッタ付着によって生み出される。新しい被覆設備の開発はかなりの投資を要求する。結果として、最小の変更及び遅れで実在するプラントを使用して新しいフィルターを製造する能力及び単一の製造設備を使用して様々な製品の範囲を製造できるフレキシビリティはかなりの利点である。
【０００９】
上記フィルター構造は４０％より大きい直接エネルギー透過率及び７０％のオーダーの視感透過率を有する窓ガラスパネルを製造するために使用されてもよい。正確な特性は層の厚さ及び／又は性質を変化することによって変更されてもよい。
【００１０】
銀層の厚さの増加は一般にフィルターによって反射される入射放射線の量を減少し、かくしてＴＬ及びＤＥＴとともに低下するだろう。しかしながら、約４０％以下の直接エネルギー透過率を得るような範囲まで銀層の各々又は一つの厚さを増加すると窓ガラスの外観が実質的な中性色よりむしろ望ましくない金属色になるだろう。実際、上記構造が単一の厚い銀層よりむしろ二つの間隔のあいた銀層を使用するのはこの理由のためである。
【００１１】
別の変更法は上記二重銀層構造に上にあるバリヤー及び金属酸化物層を有する第３赤外反射銀層を加えることである。これは実在する被覆機にかなりの変更を要求し及び／又は処理時間をかなり増大し、結果としてかかるフィルターの製造コストを増大するだろう。
【００１２】
第１側面によれば、本発明は請求項１に規定されたような太陽光制御パネルを提供する。
【００１３】
さらに、任意の特徴が従属請求項に規定される。
【００１４】
基体は好ましくはガラスであり、太陽光制御被覆は基体上に直接付着されてもよく、好ましくはスパッタリングによってそれは磁気的に増強されてもよい。特記しない限り、１以上の追加層を規定された層の上及び／又は下及び／又は間に与えてもよい。
【００１５】
太陽光制御被覆を構成する層の厚さ及び性質は下記のものの１以上を生み出すために選択されてもよい：
ａ）  太陽光ネルギーの相対的に低い透過率と可視光の相対的に低い反射率の組合せ；
ｂ）  １％のオーダーの色純度値及び反射及び透過における実質的な中性色；
ｃ）  良好な角度安定性。
【００１６】
角度安定性、即ち窓ガラスパネルを眺める角度にかかわらず実質的に一定の反射光は大きな窓ガラス表面が使用される建造物用途のために特に望ましく、本発明の追加の吸収層の使用によって改良されてもよい。特にこれが赤外反射層の直接下に位置されるとき改良される。
【００１７】
本発明による窓ガラスパネルは約１．７より大きい、好ましくは約１．８より大きい選択性を有してもよい。
【００１８】
本発明は反射で実質的に中性である窓ガラスパネル（その場合において色純度は１０％未満であってもよい）又は反射で青又は青味がかった窓ガラスパネルを提供するために使用されてもよい。各場合において、これは特に建造物用途のために美観的に許容されうる窓ガラスパネルを提供する。反射での主波長は５１０ｎｍ未満であることが好ましく、４６５ｎｍより大きいことが好ましい。
【００１９】
赤外反射層の付着はこれを追加吸収層上に付着することによって容易にされてもよい。特にこれが金属又は金属合金層であるときそうである。
【００２０】
追加光吸収層は金属形態のチタンであってもよい。チタンターゲットは特にチタンバリヤー層を付着するために実在する被覆設備において一般に使用される。追加光吸収層としてのチタンの使用はこの層に対して所望の特性を与えるのに加え、製造工程を簡略化する。あるいは、追加の光吸収層は（ａ）金属形態の錫、（ｂ）金属形態のクロム、（ｃ）金属形態のクロムとニッケルの合金、（ｄ）金属形態のステンレス鋼、（ｅ）窒化物、（ｆ）ステンレス鋼の窒化物、（ｇ）窒化チタン、（ｈ）窒化ジルコニウム、（ｉ）カーバイドからなる群から選択された少なくとも一つの金属を含んでもよい。
【００２１】
反射防止層は例えば酸化亜鉛、酸化錫、酸化チタン又はステンレス鋼の混合酸化物を含んでもよい。被覆の選択性を増大するために使用されてもよいステンレス鋼の混合酸化物の特別な利点は可視スペクトルの青部分におけるそのわずかな吸収である。人の眼はスペクトルのこの部分にあまり感受性を有しないため、スペクトルのこの部分の吸収放射線は視感透過率を減少するより多く直接エネルギー透過率を減少する。
【００２２】
吸収の好適な量は追加の吸収層が少なくとも５ｎｍの幾何学的厚さを有するように配置されることによって達成されてもよい。追加の吸収層は少なくとも１０ｎｍの幾何学厚さを有してもよい。
【００２３】
１以上の反射防止層は１以上の酸化物の別個の層、例えば酸化錫の第１層及び酸化亜鉛の第２の上にある層、酸化亜鉛の第１層及び酸化錫の第２の上にある層、酸化亜鉛の第１層、酸化錫の第２の上にある層及び酸化亜鉛の第３の上にある層を含んでもよい。かかる構造は被覆の耐摩耗性を増大してもよい。
【００２４】
１以上の追加層は太陽光制御被覆中に含まれてもよい。例えば、酸化珪素又は酸化チタンの耐摩耗性上被覆を与えてもよい。あるいは又はさらに、プライマー層、例えば酸化珪素を基体表面に直接隣接して及び／又は１以上の赤外反射層の下に与えてもよい。
【００２５】
請求項１８に規定された本発明の側面は新しい特に望ましい一連の光学特性が太陽光フィルターの共通して使用される一般構造に基づいて得られることができる方法に関する。本発明のこの側面は共通の製造装置をほとんど変更せずに又は全く変更せずにかかる特性を得ることを可能にする。
【００２６】
本発明の限定されない実施例が以下記載される。
【００２７】
実施例１
磁気スパッタリングによって製造される太陽光制御パネルは６ｍｍ厚ガラス基体上の下記連続層からなる：
・  酸化雰囲気において亜鉛ターゲットをスパッタリングすることによって付着される約３４９Åの厚さを有する第１反射防止酸化亜鉛層；
・  不活性アルゴン雰囲気において銀ターゲットをスパッタリングすることによって付着される約９３Åの厚さを有する第１赤外反射銀層；
・  不活性アルゴン雰囲気においてチタンターゲットから約３０Å厚さのチタン金属をスパッタリングすることによって付着される第１バリヤー層（その実質的に全てはこのバリヤーの残留吸収が約１％未満であるように上にある反射防止層の付着中に連続的に酸化される）；
・  酸化雰囲気において亜鉛ターゲットをスパッタリングすることによって付着される約８４９Åの厚さを有する第２反射防止酸化亜鉛層；
・  不活性アルゴン雰囲気においてチタンターゲットをスパッタリングすることによって付着される約１２Åの厚さを有する金属チタンの吸収層；
・  不活性アルゴン雰囲気において銀ターゲットをスパッタリングすることによって付着される約１７０Åの厚さを有する第２赤外反射銀層；
・  不活性アルゴン雰囲気においてチタンターゲットから約３５Å厚さのチタン金属をスパッタリングすることによって付着される第２バリヤー層（その実質的に全てはこのバリヤーの残留吸収が約１％未満であるように上にある反射防止層の付着中に連続的に酸化される）；及び
・  酸化雰囲気において亜鉛ターゲットをスパッタリングすることによって付着される約３０８Åの厚さを有する第３反射防止酸化亜鉛層。
【００２８】
この窓ガラスパネルの特性は次のとおりである：
視感透過率                    ６５％
直接エネルギー透過率          ３８％
可視光の反射                    ９．５％
反射における色座標            ａ＊＝１．１，ｂ＊＝−１２．７
反射における主波長          ４７６ｎｍ
反射における色純度            ２１％
透過における主波長          ５０９ｎｍ
透過における色純度              １．９％
【００２９】
６ｍｍ厚のクリアガラスのシートから１５ｍｍの間隔をあけて実施例１の窓ガラスパネルを含むシールされた二重窓ガラスユニットは下記特性を有する：
視感透過率                    ５９％
ソーラファクター              ３１％
可視光の反射                  １３％
色座標                        ａ＊＝−０．３，ｂ＊＝−１１
反射における主波長          ４７７ｎｍ
反射における色純度            １８％
透過における主波長          ５２１ｎｍ
透過における色純度              １．７％
【００３０】
標準的な慣習に従って、太陽光制御フィルターは二重窓ガラスユニットの位置２において、即ち外部に暴露される窓ガラスユニットのシート上に（大気への暴露及び摩耗から保護するため）窓ガラスユニットの内部において配置される。これは以下に与えられる他の例についてもあてはまる。
【００３１】
この実施例の窓ガラスは反射において心地良い青色外観を有する。
【００３２】
比較例
比較例は吸収チタン層を省略した実施例１の太陽光制御窓ガラスパネルからなりかつ本発明の部分を形成しない太陽光制御窓ガラスパネルに関する。
【００３３】
この窓ガラスパネルの特性は次のとおりである：
視感透過率                    ７３．５％
直接エネルギー透過率          ４３．５％
可視光の反射                  １０．７％
反射における色座標            ａ＊＝−０．３，ｂ＊＝−８．５
反射における主波長          ４７８ｎｍ
反射における色純度            １５％
透過における主波長          ５４５ｎｍ
透過における色純度              ６．５％
【００３４】
６ｍｍ厚のクリアガラスのシートから１５ｍｍの間隔をあけて実施例２の窓ガラスパネルを含むシールされた二重窓ガラスユニットは下記特性を有する：
視感透過率                    ６５％
ソーラファクター              ３５％
可視光の反射                  １５％
色座標                        ａ＊＝−１．１，ｂ＊＝−７
反射における主波長          ４８０ｎｍ
反射における色純度            １２％
透過における主波長          ５４５ｎｍ
透過における色純度              ２．７％
【００３５】
比較例の窓ガラスを使用する二重窓ガラスユニットの視感透過率及びソーラファクターは実施例１のそれらより高い。さらに、比較例の窓ガラスは透過において望ましくない黄色である。
【００３６】
実施例２
６ｍｍ厚ガラス基体上の下記連続層の磁気スパッタリングによって太陽光制御パネルが製造された：
・  酸化雰囲気において亜鉛ターゲットをスパッタリングすることによって付着される約１９７Åの厚さを有する酸化亜鉛の層、酸化雰囲気においてステンレス鋼ターゲットを続いてスパッタリングすることによって付着される約２５Åの厚さを有する混合された“ステンレス鋼”の層及び酸化雰囲気において亜鉛ターゲットを続いてスパッタリングすることによって付着される約５８Åの厚さを有する酸化亜鉛の層を含む第１反射防止層；
・  不活性アルゴン雰囲気において銀ターゲットをスパッタリングすることによって付着される約１５７Åの厚さを有する第１赤外反射銀層；
・  不活性アルゴン雰囲気においてチタンターゲットから約３０Å厚さのチタン金属をスパッタリングすることによって付着される第１バリヤー層（その実質的に全てはこのバリヤーの残留吸収が約１％未満であるように上にある反射防止層の付着中に連続的に酸化される）；
・  酸化雰囲気において亜鉛ターゲットをスパッタリングすることによって付着される約８２５Åの厚さを有する第２反射防止酸化亜鉛層；
・  不活性アルゴン雰囲気においてチタンターゲットをスパッタリングすることによって付着される約１３Åの厚さを有する金属チタンの吸収層；
・  不活性アルゴン雰囲気において銀ターゲットをスパッタリングすることによって付着される約１３０Åの厚さを有する第２赤外反射銀層；
・  不活性アルゴン雰囲気においてチタンターゲットから約３０Å厚さのチタン金属をスパッタリングすることによって付着される第２バリヤー層（その実質的に全てはこのバリヤーの残留吸収が約１％未満であるように上にある反射防止
層の付着中に連続的に酸化される）；及び
・  酸化雰囲気において亜鉛ターゲットをスパッタリングすることによって付着される約３０９Åの厚さを有する第３反射防止酸化亜鉛層。
【００３７】
この窓ガラスパネルは下記特性を有していた：
視感透過率                    ６２％
直接エネルギー透過率          ３５％
可視光の反射                  １２％
反射における色座標            ａ＊＝０．０，ｂ＊＝−２．２
反射における主波長          ４７７ｎｍ
反射における色純度              ３．７％
透過における主波長          ５１２ｎｍ
透過における色純度              ３％
【００３８】
６ｍｍ厚のクリアガラスのシートから１５ｍｍの間隔をあけて実施例２の窓ガラスパネルを含むシールされた二重窓ガラスユニットは下記特性を有する：
視感透過率                    ５６％
ソーラファクター              ２８％
可視光の反射                  １５％
反射における色座標            ａ＊＝−１，ｂ＊＝−２．６
反射における主波長          ４８２ｎｍ
反射における色純度              ５．３％
透過における主波長          ５１８ｎｍ
透過における色純度              １．６％
【００３９】
実施例２は反射及び透過の色において実質的に中性である一定の用途に対して特に望ましい視感透過率及びソーラファクターを有する窓ガラスを示す。
【００４０】
実施例３
６ｍｍ厚ガラス基体上の下記連続層の磁気スパッタリングによって太陽光制御パネルが製造された：
・  酸化雰囲気において亜鉛ターゲットをスパッタリングすることによって付着される約３２１Åの厚さを有する酸化亜鉛の層を含む第１反射防止層；
・  不活性アルゴン雰囲気においてチタンターゲットをスパッタリングすることによって付着される約３０Åの厚さを有する金属チタンの吸収層；
・  不活性アルゴン雰囲気において銀ターゲットをスパッタリングすることによって付着される約１５７Åの厚さを有する第１赤外反射銀層；
・  不活性アルゴン雰囲気においてチタンターゲットから約３０Å厚さのチタン金属をスパッタリングすることによって付着される第１バリヤー層（その実質的に全てはこのバリヤーの残留吸収が約１％未満であるように上にある反射防止層の付着中に連続的に酸化される）；
・  酸化雰囲気において亜鉛ターゲットをスパッタリングすることによって付着される約７８０Åの厚さを有する酸化亜鉛の層を含む第２反射防止層；
・  不活性アルゴン雰囲気において銀ターゲットをスパッタリングすることによって付着される約１５８Åの厚さを有する第２赤外反射銀層；
・  不活性アルゴン雰囲気においてチタンターゲットから約３０Å厚さのチタン金属をスパッタリングすることによって付着される第２バリヤー層（その実質的に全てはこのバリヤーの残留吸収が約１％未満であるように上にある反射防止
層の付着中に連続的に酸化される）；及び
・  酸化雰囲気において亜鉛ターゲットをスパッタリングすることによって付着される約３３０Åの厚さを有する第３反射防止酸化亜鉛層。
【００４１】
この窓ガラスパネルは下記特性を有していた：
視感透過率                    ５６％
直接エネルギー透過率          ３２％
可視光の反射                  １１％
反射における色座標            ａ＊＝０，ｂ＊＝−４
反射における主波長          ４７７ｎｍ
反射における色純度              ７％
透過における主波長          ４８５ｎｍ
透過における色純度              ６％
【００４２】
６ｍｍ厚のクリアガラスのシートから１５ｍｍの間隔をあけて実施例３の窓ガラスパネルを含むシールされた二重窓ガラスユニットは下記特性を有する：
視感透過率                    ５１％
ソーラファクター              ２６％
可視光の反射                  １３％
反射における色座標            ａ＊＝−０．８，ｂ＊＝−４．５
反射における主波長          ４８０ｎｍ
反射における色純度              ８％
透過における主波長          ４８７ｎｍ
透過における色純度              ６％